(57)【要約】  ピックアップ不良の問題を解決でき、半導体パッケージの生産歩留まりが向上できる接着フィルムを提供すること。  具体的には、（Ａ）ビスマレイミド樹脂、（Ｂ）ラジカル開始剤、および（Ｃ）（メタ）アクリル基を有するカップリング剤を含むことを特徴とする接着フィルム。  また、そのような接着フィルムを、ダイシングテープに積層してなることを特徴とする、ダイシングテープ付き接着フィルム。  さらに、そのようなダイシングテープ付き接着フィルムを用いてなる半導体パッケージ。
2016031553.tif 000002
【特許請求の範囲】
【請求項１】
（Ａ）ビスマレイミド樹脂、（Ｂ）ラジカル開始剤、および（Ｃ）（メタ）アクリル基を有するカップリング剤を含むことを特徴とする接着フィルム。
【請求項２】
接着フィルム中の（Ａ）ビスマレイミド樹脂の含有量が１〜５０質量％であり、前記（Ｂ）ラジカル開始剤の含有量が０．１〜５質量％であり、前記（Ｃ）メタクリル基または、／及び、アクリル基を有するカップリング剤の含有量が０．１〜５質量％であることを特徴とする請求項１記載の接着フィルム。
【請求項３】
請求項１または２記載の接着フィルムを、ダイシングテープに積層してなることを特徴とする、ダイシングテープ付き接着フィルム。
【請求項４】
請求項１〜３いずれか記載のダイシングテープ付き接着フィルムを用いてなる半導体パッケージ。
【発明の詳細な説明】
【技術分野】
【０００１】
本発明は、ビスマレイミド樹脂とメタクリル基または、／及び、アクリル基を有するカップリング剤を組み合わせて用いることにより、半導体パッケージの高生産性を実現することを特徴とした接着フィルム及びこれを用いた半導体パッケージに関する。
【背景技術】
【０００２】
接着性樹脂組成物は、半導体パッケージなどのマイクロエレクトロニクスデバイスの製造およびアセンブリの中で様々な目的に使用される。より顕著な用途としては、リードフレームあるいは他の基体への集積回路チップのような電子素子のボンディング、および回路パッケージのボンディングまたはプリント配線板へのアセンブリがあげられる。これらの接着工程において接着性樹脂組成物は、被着体との境界に気泡（ボイド）が入り込むことないよう流動して被着体間を充填し、また、接着工程後の封止やリフロー、実装工程等における加熱によってボイドを生じさせないことが求められる。ボイドが生じてしまったデバイスは、前記境界において剥離が発生してしまい、信頼性としては十分と言えない状況になってしまう。また、接着が十分でなければ、ワイヤーボンディング不良が生じたり、封止の際に封止樹脂が前記境界に進入したりする。【０００３】
更に、近年は半導体チップの多段実装や異なる半導体を積層したり接続したりする、３次元実装が活発であり、それに伴って半導体製品に熱がかかる時間が長時間化する傾向にあり、熱履歴に対して耐性の高い、高信頼性接着性樹脂組成物が求められている。このような課題に対して、例えば、特許文献１には、グリシジル基含有アクリル共重合体と高分子量エポキシ樹脂による半導体用接着フィルムが開示されている。
【先行技術文献】
【特許文献】
【０００４】
【特許文献１】特開２０１０−０２８０８７号公報
【特許文献２】特開２０１１−２２８６４２号公報
【発明の概要】
【発明が解決しようとする課題】
【０００５】
主剤としてのエポキシ樹脂及び、硬化剤、充填剤、シート化剤から成る接着フィルムは、シート化剤として高分子量非架橋性ポリマーを配合しなければならないため、充填剤の含有率を高めることができず、半導体パッケージの信頼性を確保するために必要な硬化物特性（耐熱性、吸水性、熱伝導性、導電性等）を発現するためには、材料設計の上で大きな制約があった。【０００６】
一方で、主剤として、ビスマレイミド樹脂及び、ラジカル開始剤、充填剤から成る接着フィルムは、ビスマレイミド樹脂が持つ高い耐熱性と低い吸水性に加え、ビスマレイミド樹脂がオリゴマーであるにもかかわらずシート形成性を有することからシート化剤が不要となり、接着フィルムの樹脂成分の粘度を大幅に下げることができるので、充填剤の含有率を著しく高めることができる利点がある。【０００７】
ビスマレイミド樹脂は高い疎水性を有するが故に、他の熱硬化性樹脂との相溶性が乏しく、接着フィルムの樹脂成分の粘度調整が困難である。そのため、接着フィルムの表面タック（粘着性）が抑制できず、半導体パッケージの製造工程において、接着フィルム付きのシリコンチップをダイシングテープからピックアップする際、ダイシングテープから接着フィルム付きシリコンチップがピックアップできず、半導体パッケージの生産歩留まりが著しく低下する問題が生じていた。【０００８】
本願発明は、このような課題に鑑みてなされたものであり、ピックアップ不良の問題を解決でき、半導体パッケージの生産歩留まりが向上できる接着フィルムを提供することを目的とする。
【課題を解決するための手段】
【０００９】
すなわち本発明は、
（Ａ）ビスマレイミド樹脂、（Ｂ）ラジカル開始剤、および（Ｃ）（メタ）アクリル基を有するカップリング剤を含むことを特徴とする接着フィルムに関する。
また、本発明は、前記（Ａ）ビスマレイミド樹脂の含有量が１〜５０質量％であり、前記（Ｂ）ラジカル開始剤の含有量が０．１〜５質量％であり、前記（Ｃ）メタクリル基または、／及び、アクリル基を有するカップリング剤の含有量が０．１〜５質量％であることを特徴とする上記接着フィルムに関する。
また、本発明は、上記接着フィルムを、ダイシングテープに積層してなることを特徴とする、ダイシングテープ付き接着フィルムに関する。
さらに、本発明は、上記ダイシングテープ付き接着フィルムを用いてなる半導体パッケージに関する。
【発明の効果】
【００１０】
本願発明によって、ピックアップ不良の問題を解決でき、半導体パッケージの生産歩留まりが向上できる接着フィルム、およびそのような接着フィルムを用いた信頼性の高い半導体パッケージを製造することに成功した。
【図面の簡単な説明】
【００１１】
【図１】本願発明の接着剤を用いてなるダイシングテープ付き接着フィルム
【図２】図１とは別形態のダイシングテープ付き接着フィルムの断面模式図
【図３】接着剤層付き半導体チップ
【図４】配線基板に実装された接着剤層付き半導体チップ
【図５】ボンディングワイヤーを介して配線基板に実装された接着剤層付き半導体チップ
【図６】半導体チップをずらして積層した接着剤層付き半導体チップ
【図７】図６の接着剤層を厚くし、ボンディングワイヤーを埋め込みながら積層した接着剤層付き半導体チップ
【図８】封止樹脂により配線基板と接着剤層付き半導体チップとを封止した半導体パッケージ
【図９】剥離強度測定装置
【発明を実施するための形態】
【００１２】
（（Ａ）ビスマレイミド樹脂）
本明細書において、「ビスマレイミド」または「ＢＭＩ」とは、２つのマレイミド部分が連結されているポリイミド化合物を意味する。即ち、下記一般式（１）に示す一般構造を有するポリイミド化合物である。
一般式（１）
【００１３】
【化１】
2016031553.tif 000003
【００１４】
Ｑは、置換または非置換の、脂肪族、芳香族、ヘテロ芳香族、シロキサン部位または、それらの組合せである。
【００１５】
さらに、Ｑは、炭素数５〜８の脂環式炭化水素が、少なくとも４つの炭素数４〜１２のアルキル基で置換された構造を有することが好ましい。このような構造は、長いアームのアルキル長鎖を有するため、応力緩和効果に優れる。また脂環族および脂肪族より形成されているため、耐湿性に優れる。
【００１６】
中でも、たとえば下記一般式（２）で示すような、シクロヘキサンベースのコアとコアに取り付けられた4つの長いアームを含む構造（以下明細書中「Ｃ３６」とする）が好ましい。
【００１７】
一般式（２）
【００１８】
【化２】
2016031553.tif 000004
【００１９】
本発明にかかるビスマレイミド樹脂としては、下記一般式（３）のようなものが挙げられる。
【００２０】
一般式（３）
【００２１】
【化３】
2016031553.tif 000005
【化４】
2016031553.tif 000006
【化５】
2016031553.tif 000007
【化６】
2016031553.tif 000008
【化７】
2016031553.tif 000009
【化８】
2016031553.tif 000010
【００２２】
その他の構造としては、例えばＵＳ２０１０／０１１３６４３、ＵＳ ２０１３／０２９９７４７に記載のマレイミド樹脂で本願規定の構造を有する樹脂が挙げられる。ただし、上記に限定されるものではない。
（Ａ）ビスマレイミド樹脂の含有量としては、接着フィルム中の１〜５０質量％の範囲であることが好ましい。
【００２３】
（（Ｂ）ラジカル重合開始剤）
ラジカル開始剤としては、熱によりラジカル重合を開始させることが可能な化合物であればよく、特に制限されず、従来用いられているものを適宜用いることができる。例えば、１，２−ジメチルイミダゾール、２−フェニルイミダゾール、２，６−ルチジン、トリエチルアミン、ｍ−ヒドロキシ安息香酸、２，４−ジヒドロキシ安息香酸、ｐ−ヒドロキシフェニル酢酸、４−ヒドロキシフェニルプロピオン酸、ジクミルパーオキサイドや２，５−ジメチル−２，５−ジ（ｔ−ブチルパーオキシ）ヘキシン等の過酸化物、２，３−ジメチル−２，３−ジフェニルブタン、３，４−ジメチル−３，４−ジフェニルヘキサンなどが挙げられる。
【００２４】
本発明を実施する際に使用するために企図される好ましいラジカル開始剤は、１時間半減期温度が１４０℃以上、より好ましくは１７０℃以上であり、さらに好ましくは２００℃以上である。また、ラジカル開始剤の１時間半減期温度は２５０℃以下が好ましい。
【００２５】
（Ｂ）ラジカル重合開始剤の含有量としては、０．１〜５質量％の範囲であることが好ましい。ラジカル開始剤の含有量が０．１質量％以上であれば重合反応が十分に進行し、５質量％以下であれば未反応の残留成分によるピックアップ成功率等の特性低下を十分抑制することができる。
【００２６】
（（Ｃ）カップリング剤）
本発明において、カップリング剤は接着フィルムと被着体との接合を容易にする。原理的には、熱硬化性樹脂として配合する（Ａ）ビスマレイミド樹脂、および（Ｂ）ラジカル開始剤に対して、（Ｃ）カップリング剤が化学的に反応し、接着フィルムのシリコンウエハに対する低温での粘着力性が著しく損なわれない範囲で緩やかに架橋することによって、ダイシングテープとの剥離強度（ピール強度）が低下することで、接着フィルム付きシリコンチップが容易にピックアップできるようになる。
尚、その効果は、メタクリル基または、／及び、アクリル基（以下、「（メタ）アクリル基」とする）を有するカップリング剤によってのみ発現するものであるが、接着フィルムのシリコンウエハに対する低温での粘着力性が著しく損なわれない範囲で緩やかに架橋することが望ましいことから、（メタ）アクリル基を有するカップリング剤が好ましい。
【００２７】
具体的には、本発明のその他の成分と相溶するものが使用できる。またラジカル硬化反応に関与するものを使用してもよい。例えば、メルカプトシラン系、アクリル系、γ−メルカプトプロピルトリメトキシシラン、γ−メタクリロキシプロピルトリメトキシシラン、γ−アミノプロピルトリメトキシシラン、及びビニルトリメトキシシランが挙げられる。シリケートエステル、金属アクリレート塩（たとえば、アルミニウム（メタ）アクリレート）、チタネート（たとえば、チタニウム（メタ）アクリロキシエチルアセトアセテートトリイソプロポキシド）、または共重合可能な基とキレーティングリガンドを含む化合物（たとえば、ホスフィン、メルカプタン、アセトアセテートおよびその他同種のもの）があげられる。
【００２８】
いくつかの実施態様では、カップリング剤は共重合可能な官能基（たとえば、ビニル基、アクリレート基、メタアクリレート基および同種のもの）と、シリケートエステル官能基の両者を有する。カップリング剤のシリケートエステル部分は被着体や後述のフィラーが金属であるとき、その表面に存在する金属水酸化物と縮合することができる。一方、共重合可能な官能基は本発明の接着フィルムの他の反応可能な成分と共重合することができる。
【００２９】
（メタ）アクリル基を有するカップリング剤は、０．１質量％〜５質量％の範囲で添加することができ、０．１〜１質量％添加することがより好ましい。（メタ）アクリル基を有するカップリング剤の含有量が０．１質量％以上であれば架橋反応が十分に進行し、５質量％以下であれば未反応の残留成分によるピックアップ成功率等の特性変化を十分抑制することができる。
【００３０】
（高分子成分）
本発明において、フィルム状に形成しやすくするために、高分子成分を包含してもよい。
また、高分子成分は応力緩和性にさらに寄与することもできる。高分子成分は、取り扱いが容易であり、硬化性樹脂との適合性を有するものであればよい。好適な高分子成分の例としては、疎水性でありトルエンに可溶である熱可塑性樹脂が挙げられる。硬化性樹脂との適合性を有する場合、熱可塑性樹脂と硬化性樹脂の両方は同じ溶媒に可溶である場合が考えられ、このような溶媒としては芳香族溶媒が例えば挙げられる。有用な溶媒の例としてはトルエン及びキシレンが挙げられる。
【００３１】
疎水性であってトルエンに可溶である熱可塑性樹脂としては例えば、スチレンとブタジエンブロックコポリマー、スチレンイソプレンブロックコポリマー、スチレンブタジエンイソプレンの混合物のブロックコポリマーである。本発明に有用なスチレンとブタジエンのブロックコポリマーはジブロックコポリマーであってもよく、互いに共有結合したスチレンポリマーのセグメントとブタジエンポリマーのセグメントを有する。本発明に有用なスチレンとブタジエンのブロックコポリマーはトリブロックコポリマーであってもよく、スチレンポリマーの２つのセグメントとブタジエンポリマーの１つのセグメントを有し、スチレンポリマーの各セグメントはブタジエンポリマーのセグメントと共有結合している。
【００３２】
本発明に有用である追加のスチレンとブタジエンのブロックコポリマーは、ブタジエンセグメントが水素添加されている、スチレンとブタジエンのブロックコポリマーであってもよい。また、スチレンポリマーのセグメントと、ブタジエンポリマーのセグメントと、メタクリレートエステルポリマーのセグメントとを有するトリブロックコポリマーでもよい。スチレンブロックコポリマー以外では、ポリアミド酸、ポリアミド酸エステル、ポリアミド酸アミドなどのポリイミド前駆体、ポリＴＨＦ、カルボキシ末端ブタジエンアクリロニトリルゴム、ポリプロピレングリコールも好ましい。さらに、フェノキシ、アクリルゴム、ポリイミド、ポリアミド、ポリアクリレート、ポリエーテル、ポリスルホン、ポリエチレン、ポリプロピレン、ポリシロキサン、ポリ酢酸ビニル／ポリビニルエステル、ポリオレフィン、ポリシアノアクリレートなどの高分子成分で、硬化性樹脂との適合性を有するものであれば適宜使用することができる。また、反応性の２重結合を備えるポリマーセグメントが含まれる熱可塑性樹脂は、ラジカルで活性化された硬化プロセスの間に硬化性樹脂と反応することができる。
【００３３】
高分子成分の質量平均分子量が１０，０００以上であるとフィルム形成の容易性に優れる。また質量平均分子量が１，０００，０００以下であると、耐湿性、またフィルムを被着体に貼合するときの流動性に優れ、２００，０００以下がより好ましく、１００，０００以下が更に好ましい。質量平均分子量は、ゲルパーミエーションクロマトグラフィー（ＧＰＣ）により測定することができる（標準ポリスチレンによる換算）。特定の実施形態では、高分子成分の配合比率は、フィルム中の樹脂成分の全質量に基づいて５質量％以上であるとフィルム形成の容易性に優れる。また５０質量％以下であると、耐湿性、またフィルムを被着体に貼合するときの流動性に優れ、４０質量％以下がより好ましく、３０質量％以下が更に好ましい。
【００３４】
（（Ａ）以外の任意の硬化性成分）
本発明において、ビスマレイミド樹脂以外の硬化性成分を含有してもよい。硬化性成分としては、特に限定されない。例えば、分子内にアミド結合を有する（メタ）アクリレート化合物、酸変性（メタ）アクリレート、ビスフェノールＡ系（メタ）アクリレート、多価アルコールにα，β−不飽和カルボン酸を反応させて得られる化合物、グリシジル基含有化合物にα，β−不飽和カルボン酸を反応させて得られる化合物、分子内にウレタン結合を有する（メタ）アクリレート化合物等のウレタンモノマー、またはウレタンオリゴマーが挙げられ、これら以外にも、ノニルフェノキシポリオキシエチレンアクリレート、γ−クロロ−β−ヒドロキシプロピル−β’−（メタ）アクリロイルオキシエチル−ｏ−フタレート、β−ヒドロキシアルキル−β’−（メタ）アクリロイルオキシアルキル−ｏ−フタレート等のフタル酸系化合物、（メタ）アクリル酸アルキルエステル、ＥＯ変性ノニルフェニル（メタ）アクリレート等が例示可能である。
【００３５】
１つの実施態様では、イソシアヌレート環を有する化合物を用いることができる。別の実施態様では、テトラヒドロフラン構造を有する化合物を用いることができる。これらは単独で使用してもよく、２種類以上を組み合わせて使用してもよい。特定の実施形態では、硬化性樹脂以外の硬化性成分の配合比率は、フィルム中の樹脂成分の全質量に基づいて２質量％以上であるとフィルムを被着体に貼合するときの流動性や硬化性を向上させられる点で優れる。またフィルムの応力緩和性の観点から５０質量％以下が好ましい。
【００３６】
（フィラー）
本発明においてフィラーを含有してもよい。フィラーを入れることで、フィラーに応じた機能を接着フィルムに付与することができる。一方、フィラーを入れない場合はフィルムの応力緩和性と流動性が高い点で優れる。フィラーは有機フィラー、無機フィラーまたは金属フィラーがある。有機フィラーはフィルムに靭性を付与できる点で好ましく、例えば、アクリル、ポリイミド、ポリアミドイミド、ポリエーテルエーテルケトン、ポリエーテルイミド、ポリエステルイミド、ナイロン、シリコーン等のフィラーが挙げられる。無機フィラーまたは金属フィラーは、取扱い性向上、熱伝導性向上、導電性付与、溶融粘度の調整及びチキソトロピック性付与などを向上させることができる。金属フィラーとしては、特に制限はなく、例えば金、銀、銅、アルミニウム、鉄、インジウム、錫等及びそれらの合金などが使用できる。無機フィラーとしては、特に制限はなく、例えば、水酸化アルミニウム、水酸化マグネシウム、炭酸カルシウム、炭酸マグネシウム、ケイ酸カルシウム、ケイ酸マグネシウム、酸化カルシウム、酸化マグネシウム、アルミナ、窒化アルミニウム、ほう酸アルミニウムウイスカ、窒化ほう素、結晶性シリカ、非晶性シリカ等が挙げられ、フィラーの形状についても特に制限はない。これらのフィラーは、単独で又は２種類以上を組み合わせて使用することができる。
【００３７】
溶融粘度の調整や耐熱性の付与の目的から、アルミナ、シリカ、水酸化アルミニウムなどが好ましく、汎用性からシリカがより好ましい。接着フィルムを薄くでき、また高い割合でフィラーを含有することができるという点で、シリカは球状シリカであることが好ましい。
【００３８】
（フラックス）
フィラーが導電性を有する場合には、接着フィルムがフラックスを含有していることが好ましい。フラックスは導電性のフィラーの表面酸化膜を除去するために役立つ。フラックスとしては、硬化性樹脂やその他の硬化性樹脂の硬化反応を阻害しない化合物であれば特に制限なく使用することができる。たとえば、多価アルコール、カルボン酸、無機酸、アルカノールアミン類、フェノール類、ロジン、塩化物化合物及びその塩、ハロゲン化化合物およびその塩などが挙げられる。フラックスは１種のみを用いても良いし、２種以上を組み合わせて用いても良い。
特定の実施形態では、フラックスは、カルボン酸と第三級アミンの塩または混合物を含んで構成され、潜在性を有することができる。他の実施形態では、フラックスが接着フィルムの熱処理の終了時に不活性にされていることでき、その場合フラックスの官能基と硬化性樹脂が反応して組み込まれることで、不活性化される。
【００３９】
（その他任意成分）
別の実施態様において、例えば可塑剤、油、安定化剤、酸化防止剤、腐食防止剤、インヒビター、キレート剤、顔料、染料、高分子添加物、消泡剤、防腐剤、増粘剤、レオロジー調整剤、保湿剤、粘着性付与剤、分散剤および水などの１種以上の添加剤をさらに含んでもよい。
【００４０】
（接着フィルムの製造方法）
本発明の接着フィルムは、（Ａ）ビスマレイミド樹脂、（Ｂ）ラジカル開始剤、（Ｃ）メタクリル基または、／及び、アクリル基を有するカップリング剤を、溶媒（例えば、キシレン、シクロペンタノン等）に溶解・均一分散させることで得た接着剤組成物ワニスを、カバーフィルム上に所定厚みとなる様に塗布して塗布膜を形成した後、該塗布膜を所定条件下で乾燥させることで製造できる。塗布方法としては特に限定されず、例えば、ロール塗工、スクリーン塗工、グラビア塗工等が挙げられる。また、乾燥条件としては、例えば乾燥温度７０〜１６０℃、乾燥時間１〜５分間の範囲内で行われる。カバーフィルムとしては、ポリエチレンテレフタレート（ＰＥＴ）、ポリエチレン、ポリプロピレンや、フッ素系剥離剤、長鎖アルキルアクリレート系剥離剤等の剥離剤により表面コートされたプラスチックフィルムや紙などが使用可能である。
【００４１】
接着フィルムの厚さは特に限定されないが、好ましくは１〜３００μｍであり、被着体同士の層間を接着する場合には５〜６０μｍが好ましく、応力緩和性が求められる場合には６０〜２００μｍが好ましい。
【００４２】
また、上記の接着フィルムは、ダイシングテープ上に積層する形で組合せることで、ダイシングテープ付き接着フィルムとして好適に用いることができる。ダイシングテープとは主にシリコンウエハ上に形成された集積回路やパッケージなどを、ダイシングブレードによりウエハを切削して切り出し、個片化する工程に用いられるテープのことである。
【００４３】
接着フィルムがラジカル硬化性であるので、ウェハ貼り付け部分にあらかじめ放射線照射した放射線化型の粘着剤層、または感圧型の粘着剤層を有するダイシングテープと組合わせることができる。
【００４４】
図１は、本発明の一実施形態に係るダイシングテープ付き接着フィルムの断面模式図である。
【００４５】
図１には、ダイシングテープ１１上に接着フィルム１０５が積層されたダイシングテープ付き接着フィルム１０の構造が示されている。ダイシングテープ１１は基材１０１上に粘着剤層１０３を積層して構成されており、接着フィルム１０５はその粘着剤層１０３上に設けられている。図２に示すダイシングテープ付き接着フィルム１２のように、ワーク貼り付け部分にのみ接着フィルム３’を形成した構成であってもよい。
【００４６】
前記基材１は、ダイシングテープ付き接着フィルム１０の強度母体となるものであり、紫外線透過性を有するもの、エキスパンドしたときに拡張性を有するものが好ましい。例えば、ポリエチレン、ポリプロレン、ポリブテン、ポリメチルペンテン等のポリオレフィン、エチレン−酢酸ビニル共重合体、アイオノマー樹脂、エチレン−（メタ）アクリル酸共重合体、エチレン−（メタ）アクリル酸エステル（ランダム、交互）共重合体、エチレン−ブテン共重合体、エチレン−ヘキセン共重合体、ポリウレタン、ポリエチレンテレフタレート、ポリエチレンナフタレート等のポリエステル、ポリカーボネート、ポリイミド、ポリエーテルエーテルケトン、ポリエーテルイミド、ポリアミド、全芳香族ポリアミド、ポリフェニルスルフイド、アラミド（紙）、ガラス、ガラスクロス、フッ素樹脂、ポリ塩化ビニル、ポリ塩化ビニリデン、セルロース系樹脂、シリコーン樹脂、前記樹脂の架橋体、金属（箔）、紙等が挙げられる。
【００４７】
基材１０１の表面は、密着性、保持性等を高める為、慣用の表面処理、例えば、クロム酸処理、オゾン暴露、火炎暴露、高圧電撃暴露、イオン化放射線処理等の化学的又は物理的処理、下塗剤（例えば、後述する粘着物質）によるコーティング処理を施すことができる。
【００４８】
基材１０１は、同種又は異種のものを適宜に選択して使用することができ、必要に応じて数種をブレンドしたものを用いることができる。また、異種の層を積層したものを用いることもできる。
【００４９】
基材１０１の厚さは、特に制限されないが、一般的には５０〜２００μｍ程度である。
【００５０】
粘着剤層１０３の形成に用いる粘着剤としては特に制限されず、例えば、アクリル系粘着剤、ゴム系粘着剤等の一般的な感圧性接着剤を用いることができる。
【００５１】
粘着剤層１０３の形成に用いる粘着剤としては、放射線硬化型粘着剤を用いることもできる。放射線硬化型粘着剤は、紫外線等の放射線の照射により架橋度を増大させてその粘着力を容易に低下させることができる。
【００５２】
放射線硬化型粘着剤は、炭素−炭素二重結合等の放射線硬化性の官能基を有し、かつ粘着性を示すものを特に制限なく使用することができる。例えば、前記アクリル系粘着剤、ゴム系粘着剤等の一般的な感圧性粘着剤に、放射線硬化性のモノマー成分やオリゴマー成分を配合した添加型の放射線硬化型粘着剤を例示できる。
【００５３】
配合する放射線硬化性のモノマー成分としては、例えば、ウレタンオリゴマー、ウレタン（メタ）アクリレート、トリメチロールプロパントリ（メタ）アクリレート、テトラメチロールメタンテトラ（メタ）アクリレート、ペンタエリスリトールトリ（メタ）アクリレート、ペンタエリストールテトラ（メタ）アクリレート、ジペンタエリストールモノヒドロキシペンタ（メタ）アクリレート、ジペンタエリスリトールヘキサ（メタ）アクリレート、１，４−ブタンジオールジ（メタ）アクリレート等が挙げられる。また放射線硬化性のオリゴマー成分としてはウレタン系、ポリエーテル系、ポリエステル系、ポリカーボネート系、ポリブタジエン系等種々のオリゴマーがあげられ、その分子量が１００〜３００００程度の範囲のものが適当である。放射線硬化性のモノマー成分やオリゴマー成分の配合量は、前記粘着剤層の種類に応じて適宜決定することができる。一般的には、粘着剤を構成するアクリル系ポリマー等のベースポリマー１００質量部に対して、例えば５〜５００質量部、好ましくは４０〜１５０質量部程度である。
【００５４】
また、放射線硬化型粘着剤としては、前記説明した添加型の放射線硬化型粘着剤のほかに、ベースポリマーとして、炭素−炭素二重結合をポリマー側鎖又は主鎖中もしくは主鎖末端に有するものを用いた内在型の放射線硬化型粘着剤が挙げられる。内在型の放射線硬化型粘着剤は、低分子成分であるオリゴマー成分等を含有する必要がなく、又は多くは含まない為、経時的にオリゴマー成分等が粘着剤中を移動したり、接着フィルム３に移行することがないため好ましい。
【００５５】
また放射線硬化型粘着剤としては、例えば、特開昭６０−１９６９５６号公報に開示されている、不飽和結合を２個以上有する付加重合性化合物、エポキシ基を有するアルコキシシラン等の光重合性化合物と、カルボニル化合物、有機硫黄化合物、過酸化物、アミン、オニウム塩系化合物等の光重合開始剤とを含有するゴム系粘着剤やアクリル系粘着剤等が挙げられる。
【００５６】
粘着剤層１０３の厚さは、特に限定されないが、１〜５０μｍ程度であるのが好ましい。好ましくは２〜３０μｍ、更には５〜２５μｍが好ましい。
【００５７】
図１は、このようなダイシングテープ付き接着フィルムを用いた半導体装置の構成、製造方法を簡潔に例示するものである。
【００５８】
具体的には、ダイシングフィルム付き接着フィルム１０における接着フィルム１０５の半導体ウェハ貼り付け部分上に、半導体ウェハ４を圧着し、これを接着保持させて固定する（貼り付け工程）。本工程は、圧着ロール等の押圧手段により押圧しながら行う。
【００５９】
＜半導体パッケージの製造方法＞
図面を参照しながら本発明における半導体パッケージ製造方法の好適な実施形態について詳細に説明する。なお、以下の説明及び図面中、同一又は相当する要素には同一の符号を付し、重複する説明は省略する。図３〜図９は、本発明の半導体パッケージ製造方法の各工程の好適な一実施形態を示す概略縦断面図である。
【００６０】
本発明の半導体パッケージ製造方法においては、先ず、第１の工程として、図２に示すように、表面に少なくとも１つの半導体回路が形成されたウエハ１の裏面に、前記本発明の接着フィルムを熱圧着して接着剤層２を設け、次いで、ウエハ１とダイシングテープ３とを接着剤層２を介して設ける。この際、接着剤層２とダイシングテープ３が一体化となった製品を一度に熱圧着してもよい。ウエハ１としては、表面に少なくとも１つの半導体回路が形成されたウエハを適宜用いることができ、例えば、シリコンウエハ、ＳｉＣウエハ、ＧａＳウエハが挙げられる。接着剤層２としては、前記本発明の接着フィルムを１層で単独で用いても２層以上を積層して用いてもよい。このような接着剤層２をウエハ１の裏面に設ける方法としては、前記接着フィルムをウエハ１の裏面に積層させることが可能な方法を適宜採用することができ、ウエハ１の裏面に前記接着フィルムを貼り合せた後、２層以上を積層する場合には所望の厚さとなるまで順次接着フィルムを積層させる方法や、接着フィルムを予め目的の厚さに積層した後にウエハ１の裏面に貼り合せる方法等を挙げることができる。また、このような接着剤層２をウエハ１の裏面に設ける際に用いる装置としては特に制限されず、例えば、ロールラミネーター、マニュアルラミネーターのような公知の装置を適宜用いることができる。
【００６１】
次いで、本発明の半導体パッケージの製造方法においては、第２の工程として、図３に示すように、半導体チップ４と接着剤層２とを同時にダイシングすることにより半導体チップ４と接着剤層２とを備える接着剤層付き半導体チップ５を得る。ダイシングテープ３としては特に制限されず、適宜公知のダイシングテープを用いることができる。さらに、ダイシングに用いる装置も特に制限されず、適宜公知のダイシング装置を用いることができる。
なお、ウエハ１を細かく切ったものをチップ４と呼び分けることとする。
【００６２】
次いで、本発明の半導体パッケージの製造方法においては、第３の工程として、図４に示すように、ダイシングテープ３から接着剤層２をピックアップし、接着剤層付き半導体チップ５と配線基板６とを接着剤層２を介して熱圧着せしめ、配線基板６に接着剤層付き半導体チップ５を実装する。配線基板６としては、表面に半導体回路が形成された基板を適宜用いることができ、例えば、プリント回路基板（ＰＣＢ）、各種リードフレーム、及び、基板表面に抵抗素子やコンデンサー等の電子部品が搭載された基板が挙げられる。
本発明においては、成分（Ａ）および成分（Ｂ）に対して、成分（Ｃ）が化学的に反応し、接着剤層２のウエハ１に対する粘着性が著しく損なわれない範囲で緩やかに架橋することによって、接着剤層２とダイシングテープ３との間の剥離強度が低下することで、ＤＡＦ残り（ピックアップ後、ウエハ１から剥離した接着層２がダイシングテープ３の上に残留する現象）が発生することなく、接着剤層付き半導体チップ４が容易にピックアップできるようになる。
【００６３】
このような配線基板６に接着剤層付き半導体チップ５を実装する方法としては特に制限されず、接着剤層２を利用して接着剤層付き半導体チップ５を配線基板６又は配線基板６の表面上に搭載された電子部品に接着させることが可能な従来の方法を適宜採用することができる。このような実装方法としては、上部からの加熱機能を有するフリップチップボンダーを用いた実装技術を用いる方法、下部からのみの加熱機能を有するダイボンダーを用いる方法、ラミネーターを用いる方法等の従来公知の加熱、加圧方法を挙げることができる。
このように、本発明のフィルム状接着剤からなる接着剤層２を介して接着剤層付き半導体チップ５を配線基板６上に実装することで、電子部品により生じる配線基板５上の凹凸に前記フィルム状接着剤を追従させることができるため、ウエハ１と配線基板６とを密着させて固定することが可能となる。
【００６４】
次いで、本発明の半導体パッケージの製造方法においては、第４の工程として、前記接着フィルムを熱硬化せしめる。前記熱硬化の温度としては、前記接着フィルムの熱硬化開始温度以上であれば特に制限がなく、使用する樹脂の種類により異なるものであり、一概に言えるものではないが、例えば、１００〜１８０℃であることが好ましく、より高温にて硬化した方が短時間で硬化可能であるという観点から、１４０〜１８０℃であることがより好ましい。温度が熱硬化開始温度未満であると、熱硬化が十分に進まず、接着剤層２の強度が低下する傾向にあり、他方、前記上限を超えると硬化過程中にフィルム状接着剤中の添加剤等が揮発して発泡しやすくなる傾向にある。また、前記硬化処理の時間としては、例えば、１０〜１２０分間であることが好ましい。
【００６５】
次いで、本発明の半導体パッケージの製造方法においては、図５に示すように、配線基板６と接着剤層付き半導体チップ５とをボンディングワイヤー７を介して接続することが好ましい。このような接続方法としては特に制限されず、従来公知の方法、例えば、ワイヤーボンディング方式、ＴＡＢ（Ｔａｐｅ  Ａｕｔｏｍａｔｅｄ  Ｂｏｎｄｉｎｇ）方式等を適宜採用することができる。
【００６６】
また、搭載された半導体チップ４表面に、別の半導体チップ４を熱圧着、熱硬化し、再度ワイヤーボンディング方式により配線基板と接続することにより、複数個積層することもできる。例えば、図６に示すように半導体チップをずらして積層する方法、もしくは図７に示すように２層目の接着剤層２を厚くすることで、ボンディングワイヤー７を埋め込みながら積層する方法等がある。
【００６７】
本発明の半導体パッケージの製造方法においては、図８に示すように、封止樹脂８により配線基板６と接着剤層付き半導体チップ５とを封止することが好ましく、このようにして半導体パッケージ９を得ることができる。封止樹脂８としては特に制限されず、半導体パッケージの製造に用いることができる適宜公知の封止樹脂を用いることができる。また、封止樹脂８による封止方法としても特に制限されず、適宜公知の方法を採用することが可能である。
【実施例】
【００６８】
以下、実施例によって本発明を具体的に説明するが、本発明は当該実施例に何ら限定されるものではない。【００６９】
［実施例，比較例］
表２に示す各成分に対して、適量の溶媒を配合したワニスを５０μｍ厚のＰＥＴフィルムからなるカバーテープに塗布し、乾燥して厚さ５０μｍのフィルム状接着剤組成物を形成した後、ダイシングテープと貼りあわせてダイシングテープ付き接着フィルムを調製した。
なお、各性能の評価方法は以下の通りである。【００７０】
（ダイシングテープと接着フィルムの間の剥離強度測定）
各サンプルにおけるダイシングテープと接着フィルムの間の剥離強度をＪＩＳ−Ｚ０２３７に基づき測定した。標準状態（温度２３℃、相対湿度５０％）において、図９に示すスライド板２０１に固定用両面テープ１０３を介して接着フィルム１０５を貼合し、ダイシングテープ１１の先端部を上部チャック２０３で固定した後、剥離角度９０°、剥離速度５０ｍｍ／ｍｉｎで引き剥がし、ダイシングテープと接着フィルムの間との剥離強度を求めた。【００７１】
（ピックアップ成功率とウエハラミネート可能最低温度）
７．５×７．５ｍｍにダイシングされた接着フィルム付きシリコンチップを、ダイボンディング装置（日立ハイテック社製、商品名ＤＢ−８００）を用いて、突き上げピン数：５本、突き上げ高さ：３００μｍ、突き上げ後保持時間：３００ｍｓｅｃ  にて１００回ピックアップを行い、ピックアップ成功率を算出した。また、ウエハラミネート可能最低温度は、まず、マニュアルウエハマウンター（テクノビジョン社製、商品名ＦＭ−１１４）を用いて、予め所定温度に加熱されたミラーウエハ（８インチ×７３０μｍ厚）の表面に、２０×１００ｍｍにカットした接着フィルムを、ローラー圧力０．３ＭＰａ、ローラー速度１０ｍｍ／ｓｅｃでラミネートした。冷却後、室温にて接着フィルム表面のカバーフィルムを剥離し、気泡が入らないように注意しながら接着フィルムと同サイズの粘着テープ（寺岡製作所社製、商品名スプライジングテープＮｏ．６４２）を貼合し、粘着テープを剥離させた際に、接着フィルムがミラーウエハの表面から剥離しなくなる温度をウエハラミネート可能最低温度として求めた。尚、温度はラミネート時のミラーウエハ表面の実測温度であり、これを１０℃毎に変更して、接着フィルムがミラーウエハの表面から剥離しなくなる最低温度を求めた。それらの結果を表１の基準で判定した。【００７２】
【表１】
2016031553.tif 000011
【００７３】
また、使用した各成分および、ダイシングテープの詳細は以下の通りである。
（１）絶縁性粒子：
球状シリカ（デンカ社製  商品名ＦＢ−３ＳＤＸ  平均粒径３μｍ）
（２）導電性粒子：
球状銅粉（Ｏｒｍｅｔ社製  商品名Ｆ２０２０  平均粒径３μｍ）と球状半田粉（三井金属鉱業社製  商品名ＳＴ−３  平均粒径３μｍ）の混合物
（３）ビスマレイミド樹脂：
下記化４を満たす構造（ｎ＝１〜２０）、ゲル状。【００７４】
【化９】
2016031553.tif 000012
【００７５】
（４）ラジカル開始剤
ジメチルジフェニルブタノン（日本油脂製  商品名ノフマーＢＣ−９０  １０時間半減温度２１０℃）
（５）カップリング剤：
メタクリロキシシラン（信越シリコーン社製  商品名ＫＢＭ−５０３  化学名３−メタクリロキシプロピルトリメトキシシラン）
アクリロキシシラン（信越シリコーン社製  商品名ＫＢＭ−５１０３  化学名３−アクリロキシプロピルトリメトキシシラン）
エポキシシラン（信越シリコーン社製  商品名ＫＢＭ−４０３  化学名３−グリシドキシプロピルトリメトキシシラン）
アミノシラン（信越シリコーン社製  商品名ＫＢＭ−５７３  化学名ｎ−フェニル−３−アミノプロピルトリメトキシシラン）【００７６】
（６）ダイシングテープ：
以下の方法によって製造されたダイシングテープ。
＜粘着フィルムの製造方法＞
（粘着剤層組成物）
アクリル酸２−エチルヘキシル７７質量部、２−ヒドロキシプロピルアクリレート２３質量部を重合させ、重量平均分子量８０万のアクリル共重合体に硬化剤としてポリイソシアネート３重量部を加えて混合し、粘着剤層組成物とした。
（ダイシングテープ）
作製した粘着剤層組成物を乾燥膜厚が１０μｍとなるように離型フィルムをなすＰＥＴフィルムに塗布し、１２０℃で３分間乾燥した。このＰＥＴフィルムに塗工した粘着剤層組成物を、支持基材である厚さ１００μｍのポリプロピレン−エラストマー（ＰＰ：ＨＳＢＲ＝８０：２０のエラストマー）樹脂フィルム上に転写させることでＤＣテープを作製した。
なお、ポリプロピレン（ＰＰ）は、日本ポリケム株式会社製のノバテックＦＧ４（商品名）を用い、水添スチレンブタジエン（ＨＳＢＲ）はＪＳＲ株式会社製のダイナロン１３２０Ｐ（商品名）を用いた。また、ＰＥＴフィルムはシリコーン離型処理されたＰＥＴフィルム
（帝人：ビューレックスＳ−３１４（商品名）、厚み２５μｍ）を用いた。
【００７７】
【表２】
2016031553.tif 000013
【００７８】
実施例１〜４において、高いピックアップ成功率を示した。特に、実施例２はアクリロシキシラン系カップリング剤の適量添加により化学的な反応が適度に進行したことで、シリコンウエハへの低温貼合性を著しく損なくことなく優れたピックアップ性を示した。
また、接着フィルムの機能発現のために充填剤含有率を大幅に高めた実施例４においても、アクリロシキシラン系カップリング剤の適量添加により、実施例２と同様の顕著な効果が確認された。
【符号の説明】
【００７９】
１０１  ……  基材
１０３  ……  粘着剤層
１０５  ……  接着フィルム（熱硬化型接着フィルム）
１      ……  半導体ウェハ
２      ……  接着剤層
３      ……  ダイシングテープ
４      ……  半導体チップ
５      ……  接着剤層付き半導体チップ
６      ……  配線基板
７      ……  ボンディングワイヤー
８      ……  封止樹脂
９      ……  半導体パッケージ
１０    ……  ダイシング付き接着フィルム
１１    ……  ダイシングフィルム
２０１  ……  スライド板
２０３  ……  上部チャック
【図１】
2016031553.tif 000014
【図２】
2016031553.tif 000015
【図３】
2016031553.tif 000016
【図４】
2016031553.tif 000017
【図５】
2016031553.tif 000018
【図６】
2016031553.tif 000019
【図７】
2016031553.tif 000020
【図８】
2016031553.tif 000021
【図９】
2016031553.tif 000022
【国際調査報告】
2016031553.tif 000023
2016031553.tif 000024
2016031553.tif 000025
2016031553.tif 000026